(57)【要約】【課題】  化学強化工程を有する磁気ディスク用ガラス基板の製造方法において、ガラス基板の表層部における圧縮応力の分布が一様となるようにして、ヘッドクラッシュ及びサーマル・アスペリティといった障害を防止しつつ磁気ヘッドの低フライングハイト化を図り高密度情報記録が可能であって、特に、携帯情報機器用の小型の磁気ディスクに適用して好適な磁気ディスク用ガラス基板を提供する。【解決手段】  化学強化工程において、ガラス基板中のイオンよりもイオン半径の大きい第１のイオンを含有する第１の処理液（化学強化処理液）にガラス基板を接触させる第１工程と、ガラス基板中のイオンとのイオン交換の速度が第１のイオンよりも速い第２以降のイオンを含有する第２以降の化学強化処理液にガラス基板を接触させてイオン交換を減速させる第２以降の工程とを有する。【選択図】  図１
2006282429.tif 000002
【特許請求の範囲】
【請求項１】
ガラス基板を化学強化する化学強化工程を含む磁気ディスク用ガラス基板の製造方法において、
前記化学強化工程は、少なくとも２つの工程を有しており、
前記ガラス基板と化学強化処理液とを接触させる第１工程においては、前記ガラス基板に含まれるアルカリ金属イオンのイオン半径よりもイオン半径が大きい第１のイオンを含有する化学強化処理液と前記ガラス基板とを接触させて、イオン交換をさせ、
第２以降の工程おいては、前記第１のイオンのイオン半径よりも小さい第２以降のイオンを含有する処理液と前記ガラス基板とを接触させる
ことを特徴とする磁気ディスク用ガラス基板の製造方法。
【請求項２】
ガラス基板を化学強化する化学強化工程を含む磁気ディスク用ガラス基板の製造方法において、
前記化学強化工程は、少なくとも２つの工程を有しており、
前記ガラス基板と前記化学強化処理液とを接触させる第１工程においては、前記ガラス基板に含まれるイオンのイオン半径よりもイオン半径が大きい第１のイオンを含有する化学強化処理液と前記ガラス基板とを接触させて、イオン交換をさせ、
第２以降の工程おいては、前記ガラス基板に含まれるアルカリ金属イオンの中で最も小さいアルカリ金属イオンのイオン半径と同じイオン半径である第２以降のイオンを含有する処理液と前記ガラス基板とを接触させる
ことを特徴とする磁気ディスク用ガラス基板の製造方法。
【請求項３】
前記第２以降のイオンは、前記第１工程において、前記化学強化処理液中に存在しており、
前記第２以降の工程における前記処理液中での前記第２以降のイオンの割合が、前記第１工程における前記化学強化処理液中での前記第２以降のイオンの割合よりも高い
ことを特徴とする請求項１、または、請求項２記載の磁気ディスク用ガラス基板の製造方法。
【請求項４】
前記第２以降のイオンは、リチウムイオン、または、ナトリウムイオンである
ことを特徴とする請求項１乃至請求項３のいずれか一に記載の磁気ディスク用ガラス基板の製造方法。
【請求項５】
前記第１工程における前記化学強化処理液と前記ガラス基板とを接触させる時間が、前記第２以降の工程における前記処理液と前記ガラス基板とを接触させる時間よりも長い
ことを特徴とする請求項１乃至請求項４のいずれか一に記載の磁気ディスク用ガラス基板の製造方法。
【請求項６】
前記ガラス基板の主表面の微小うねりの最大値は、各辺が８００μｍ及び９８０μｍの矩形の測定範囲内において、５ｎｍ未満である
ことを特徴とする請求項１乃至請求項５のいずれか一に記載の磁気ディスク用ガラス基板の製造方法。
【請求項７】
アルカリ金属元素を含有するガラス基板の表面を処理する工程を含む磁気ディスク用ガラス基板の製造方法であって、
前記ガラス基板に含有されるアルカリ金属イオンのイオン半径よりも相対的に大きなアルカリ金属イオンと、前記ガラス基板に含有されるアルカリ金属イオンとをイオン交換することにより、前記ガラス基板の表面を化学強化処理した後に、
前記ガラス基板に含有される最も小さなアルカリ金属イオンと同一、または、相対的に小さなアルカリ金属イオンと前記ガラス基板の表面とを接触させる処理を行う
ことを特徴とする磁気ディスク用ガラス基板の製造方法。
【請求項８】
アルカリ金属元素を含有するガラス基板の表面を処理する工程を含む磁気ディスク用ガラス基板の製造方法であって、
前記ガラス基板に含有されるアルカリ金属イオンのイオン半径よりも相対的に大きなアルカリ金属イオンを含む第１の溶融塩と、前記ガラス基板の表面とを接触させて前記ガラス基板の表面を化学強化処理した後に、
前記ガラス基板に含有される最も小さなアルカリ金属イオンと同一、または、相対的に小さなアルカリ金属イオンを主成分として含む第２の溶融塩を前記ガラス基板の表面に付着させ、
前記第２の溶融塩が付着されたガラス基板を冷却処理する
ことを特徴とする磁気ディスク用ガラス基板の製造方法。
【請求項９】
請求項８記載の磁気ディスク用ガラス基板の製造方法であって、
前記第２の溶融塩の凝固点以下の温度まで前記ガラス基板を雰囲気中で冷却処理する
ことを特徴とする磁気ディスク用ガラス基板の製造方法。
【請求項１０】
請求項１乃至請求項９のいずれか一に記載の磁気ディスク用ガラス基板の製造方法により製造された磁気ディスク用ガラス基板上に、少なくとも磁性層を形成する
ことを特徴とする磁気ディスクの製造方法。
【発明の詳細な説明】
【技術分野】
【０００１】
本発明は、磁気ディスク装置であるハードディスクドライブ（ＨＤＤ）等に用いられる磁気ディスクを構成する磁気ディスク用ガラス基板の製造方法及びこの磁気ディスク用ガラス基板を用いる磁気ディスクの製造方法に関する。
【背景技術】
【０００２】
今日、情報記録技術、特に、磁気記録技術は、いわゆるＩＴ産業の発達に伴って飛躍的な技術革新が要請されている。そして、コンピュータ用ストレージ等として用いられる磁気ディスク装置であるハードディスクドライブ（ＨＤＤ）に搭載される磁気ディスクにおいては、磁気テープやフレキシブルディスクなどの他の磁気記録媒体と異なり、急速な情報記録密度の増大化が続けられている。そして、パーソナルコンピュータ装置に収納することのできるハードディスクドライブの情報記録容量は、このような磁気ディスクの情報記録密度の増大に支えられて、飛躍的に増加している。
【０００３】
このような磁気ディスクは、アルミニウム系合金基板やガラス基板などの基板上に、磁性層等が成膜されて構成されている。そして、ハードディスクドライブにおいては、高速回転される磁気ディスク上に磁気ヘッドを浮上飛行させながら、この磁気ヘッドにより、情報信号を磁化パターンとして磁性層に記録し、また、再生を行なう。
【０００４】
近年、このような磁気ディスクにおいては、情報記録密度が１平方インチ当り４０ギガビットを超えるまでに到っており、さらに、１平方インチ当り１００ギガビットを超えるような超高記録密度をも実現されようとしている。このように高い情報記録密度が実現できるようになった近年の磁気ディスクは、従来のフレキシブルディスクなどの磁気ディスクに比較して、ずっと小さなディスク面積であっても、実用上十分な情報量を収納できるという特徴を有している。
【０００５】
また、このような磁気ディスクは、他の情報記録媒体に比較して、情報の記録速度や再生速度（応答速度）が極めて敏速であり、情報の随時書き込み及び読み出しが可能であるという特徴も有している。
【０００６】
このような磁気ディスクの種々の特徴が注目された結果、近年においては、いわゆる携帯電話、デジタルカメラ、携帯情報機器（例えば、ＰＤＡ（personal digital assistant）：パーソナルデジタルアシスタント）、あるいは、カーナビゲーションシステムなどのように、パーソナルコンピュータ装置よりも筐体がずっと小さく、かつ、高い応答速度が求められる携帯用機器に搭載できる小型のハードディスクドライブが求められるようになってきている。
【０００７】
ハードディスクドライブを携帯用機器に搭載すること（いわゆる「モバイル用途」）に対する要求が高まったことに伴い、磁気ディスク用の基板として、硬質材料であるガラスからなるガラス基板が採用されている。ガラス基板は、軟質材料である金属からなる基板に比較して、高強度、かつ、高剛性であるからである。
【０００８】
また、ガラス基板においては、平滑な表面が得られるので、ヘッドクラッシュ及びサーマル・アスペリティといった障害を防止しつつ、磁気ディスク上を浮上飛行しながら記録再生を行う磁気ヘッドの浮上量を狭隘化（低フライングハイト化）することが可能であり、高い情報記録密度の磁気ディスクを得ることができる。
【０００９】
しかしながら、ガラス基板は、脆性材料であるという側面も有している。そのため、従来より、様々なガラス基板の強化方法が提案されている。例えば、特許文献１には、図３に示すように、ガラス基板１０１を、化学強化層１０２において３００°Ｃ程度に加熱した硝酸ナトリウム（ＮａＮＯ３）や硝酸カリウム（ＫＮＯ３）等の硝酸塩溶液中に所定時間浸漬することによって、ガラス基板中の表層部のリチウムイオン（Ｌｉ＋）をナトリウムイオン（Ｎａ＋）やカリウムイオン（Ｋ＋）に置換し、あるいは、ガラス基板中の表層部のナトリウムイオン（Ｎａ＋）をカリウムイオン（Ｋ＋）に置換し、両面の表層部に圧縮応力層を形成し、これら圧縮応力層の間を引張応力層とする化学強化処理が記載されている。
【００１０】
また、特許文献２には、化学強化工程後において生ずるいわゆる「ヤケ」を防止する方法が記載されている。
【００１１】
なお、この「ヤケ」とは、一般的には、化学強化を行ったガラス基板の表面に水分が付着し、この水分に空気中の二酸化炭素が混入して炭酸（Ｈ２ＣＯ３）が生じた場合、ガラス基板中のナトリウムイオン（Ｎａ＋）と炭酸とが反応して炭酸ナトリウム、炭酸水素ナトリウム、炭酸カリウムなどが生じ、これが表面に凸部を形成してしまう現象をいう。
【００１２】
特許文献２には、ガラス基板を硝酸カリウム（ＫＮＯ３）のみからなる溶融塩溶液中に浸漬させた後に、硝酸ナトリウム（ＮａＮＯ３）及び硝酸カリウム（ＫＮＯ３）の混合溶融塩溶液中に浸漬させることによって、ガラス表面へのアルカリ溶出量を抑制し、化学的耐久性の高いガラス基板を得ることが記載されている。
【００１３】
【特許文献１】特開２００２−１２１０５１公報
【特許文献２】特開平７−２２３８４４号公報
【発明の開示】
【発明が解決しようとする課題】
【００１４】
ところで、前述したような化学強化工程においては、ガラス基板１０１を所定時間に亘って化学強化処理を行う化学強化槽１０２に浸漬させた後、この化学強化槽１０２からガラス基板を引き上げた後、洗浄槽１０３に移動させるまでの間に、ガラス基板１０１の表面に化学強化処理液が付着していることによって、さらに化学強化が余分に行われてしまうことがある。
【００１５】
このとき、ガラス基板１０１の表面に付着している化学強化処理液は、図４に示すように、ガラス基板１０１の表面上においていわゆる「液だれ」を生ずることによって、急激に冷却されて凝固した固体部分１０４と、液体状のままで流動する部分１０５とを生ずる。そのため、このような余分な化学強化は、ガラス基板１０１の表面全体に対して行われるのではなく、図３に示すように、化学強化処理液の流動に応じて筋状の箇所１０６においてなされる。
【００１６】
すると、ガラス基板１０１の表層部においては、図５に示すように、余分な化学強化がなされた筋状の箇所１０６においてのみ、矢印Ａで示すように、圧縮応力が増大し、圧縮応力の分布が一様でなくなる。その結果、余分な化学強化がなされた筋状の箇所１０６の表面部が膨出し、高さが２ｎｍ乃至５ｎｍ程度の複数の凸部（微小うねり）１０７が形成されてしまう。
【００１７】
ガラス基板１０１の表面部にこのような凸部（微小うねり）１０７が形成されてしまうと、このガラス基板１０１を用いて構成した磁気ディスクにおいて、磁気ヘッドのフライングハイトに影響が生じ、ヘッドクラッシュなどの障害を生ずる虞れがある。これまでは、この程度の凸部（微小うねり）は問題とならなかったが、低フライングハイト化により、この程度の凸部（微小うねり）が問題となるようになった。
【００１８】
そこで、本発明は、前述のような実情に鑑みてなされたものであり、その目的は、化学強化処理によりガラス基板の両主表面側の表層部分に圧縮応力層を形成するとともにこれら圧縮応力層の間に引張応カ層を形成する化学強化工程を有する磁気ディスク用ガラス基板の製造方法において、ガラス基板の表層部における圧縮応力の分布が一様となるようにして、ヘッドクラッシュ及びサーマル・アスペリティといった障害を防止しつつ磁気ヘッドの低フライングハイト化を図り高密度情報記録が可能であって、特に、携帯情報機器用の小型のハードディスクドライブに用いて好適な磁気ディスクを構成することができる磁気ディスク用ガラス基板を製造できる磁気ディスク用ガラス基板の製造方法を提供することにある。
【００１９】
また、本発明は、このような磁気ディスク用ガラス基板を用いることによって、ヘッドクラッシュ及びサーマル・アスペリティといった障害を防止しつつ磁気ヘッドの低フライングハイト化を図り高密度情報記録が可能であって、特に、携帯情報機器用の小型のハードディスクドライブに用いて好適な磁気ディスクを製造できる磁気ディスクの製造方法を提供することにある。
【課題を解決するための手段】
【００２０】
本発明者は、前記課題を解決すべく研究を進めた結果、化学強化工程において、化学強化処理液の条件を適切に設定し制御することにより、前記課題が解決できることを見出した。
【００２１】
すなわち、本発明は以下の構成のいずれか一を有するものである。
【００２２】
〔構成１〕
本発明は、ガラス基板を化学強化する化学強化工程を含む磁気ディスク用ガラス基板の製造方法において、化学強化工程は、少なくとも２つの工程を有しており、ガラス基板と化学強化処理液とを接触させる第１工程においては、ガラス基板に含まれるアルカリ金属イオンのイオン半径よりもイオン半径が大きい第１のイオンを含有する化学強化処理液とガラス基板とを接触させて、イオン交換をさせ、第２以降の工程おいては、第１のイオンのイオン半径よりも小さい第２以降のイオンを含有する処理液とガラス基板とを接触させることを特徴とするものである。
【００２３】
〔構成２〕
ガラス基板を化学強化する化学強化工程を含む磁気ディスク用ガラス基板の製造方法において、化学強化工程は、少なくとも２つの工程を有しており、ガラス基板と化学強化処理液とを接触させる第１工程においては、ガラス基板に含まれるイオンのイオン半径よりもイオン半径が大きい第１のイオンを含有する化学強化処理液とガラス基板とを接触させて、イオン交換をさせ、第２以降の工程おいては、ガラス基板に含まれるアルカリ金属イオンの中で最も小さいアルカリ金属イオンのイオン半径と同じイオン半径である第２以降のイオンを含有する処理液とガラス基板とを接触させることを特徴とするものである。
【００２４】
〔構成３〕
本発明は、構成１、または、構成２を有する磁気ディスク用ガラス基板の製造方法において、第２以降のイオンは、第１工程において、化学強化処理液中に存在しており、第２以降の工程における処理液中での第２以降のイオンの割合が、第１工程における化学強化処理液中での第２以降のイオンの割合よりも高いことを特徴とするものである。
【００２５】
〔構成４〕
本発明は、構成１乃至構成３のいずれか一を有する磁気ディスク用ガラス基板の製造方法において、第２以降のイオンは、リチウムイオン、または、ナトリウムイオンであることを特徴とするものである。
【００２６】
〔構成５〕
本発明は、構成１乃至構成４のいずれか一を有する磁気ディスク用ガラス基板の製造方法において、第１工程における化学強化処理液とガラス基板とを接触させる時間が、第２以降の工程における処理液とガラス基板とを接触させる時間よりも長いことを特徴とするものである。
【００２７】
〔構成６〕
本発明は、構成１乃至構成５のいずれか一を有する磁気ディスク用ガラス基板の製造方法において、ガラス基板の主表面の微小うねりの最大値は、各辺が８００μｍ及び９８０μｍの矩形の測定範囲内において、５ｎｍ未満であることを特徴とするものである。
【００２８】
〔構成７〕
本発明は、アルカリ金属元素を含有するガラス基板の表面を処理する工程を含む磁気ディスク用ガラス基板の製造方法であって、ガラス基板に含有されるアルカリ金属イオンのイオン半径よりも相対的に大きなアルカリ金属イオンとガラス基板に含有されるアルカリ金属イオンとをイオン交換することによりガラス基板の表面を化学強化処理した後に、ガラス基板に含有される最も小さなアルカリ金属イオンと同一、または、相対的に小さなアルカリ金属イオンとガラス基板の表面とを接触させる処理を行うことを特徴とするものである。
【００２９】
〔構成８〕
本発明は、アルカリ金属元素を含有するガラス基板の表面を処理する工程を含む磁気ディスク用ガラス基板の製造方法であって、ガラス基板に含有されるアルカリ金属イオンのイオン半径よりも相対的に大きなアルカリ金属イオンを含む第１の溶融塩とガラス基板の表面とを接触させてガラス基板の表面を化学強化処理した後に、ガラス基板に含有される最も小さなアルカリ金属イオンと同一、または、相対的に小さなアルカリ金属イオンを主成分として含む第２の溶融塩をガラス基板の表面に付着させ、第２の溶融塩が付着されたガラス基板を冷却処理することを特徴とするものである。
【００３０】
〔構成９〕
本発明は、構成８を有する磁気ディスク用ガラス基板の製造方法において、第２の溶融塩の凝固点以下の温度までガラス基板を雰囲気中で冷却処理することを特徴とするものである。
【００３１】
〔構成１０〕
本発明に係る磁気ディスクの製造方法は、構成１乃至構成９のいずれか一を有する磁気ディスク用ガラス基板の製造方法により製造された磁気ディスク用ガラス基板上に、少なくとも磁性層を形成することを特徴とするものである。
【発明の効果】
【００３２】
本発明による磁気ディスク用ガラス基板の製造方法においては、化学強化工程が少なくとも２つの工程を有し、第１工程においてはガラス基板に含まれるアルカリ金属イオンのイオン半径よりもイオン半径が大きい第１のイオンを含有する化学強化処理液とガラス基板とを接触させてイオン交換をさせ、第２以降の工程おいては第１のイオンのイオン半径よりも小さい第２以降のイオンを含有する処理液とガラス基板とを接触させるので、凸部（微小うねり）が形成されなくなり、磁気ヘッドの浮上が安定する。
【００３３】
また、本発明による磁気ディスク用ガラス基板の製造方法においては、化学強化工程が少なくとも２つの工程を有し、第１工程においてはガラス基板に含まれるイオンのイオン半径よりもイオン半径が大きい第１のイオンを含有する化学強化処理液とガラス基板とを接触させてイオン交換をさせ、第２以降の工程おいてはガラス基板に含まれるアルカリ金属イオンの中で最も小さいアルカリ金属イオンのイオン半径と同じイオン半径である第２以降のイオンを含有する処理液とガラス基板とを接触させるので、凸部（微小うねり）が形成されなくなり、磁気ヘッドの浮上が安定する。
【００３４】
なお、本発明においては、第２以降のイオンが、第１工程において化学強化処理液中に存在してもよく、この場合には、第２以降の工程における処理液中での第２以降のイオンの割合が、第１工程における化学強化処理液中での第２以降のイオンの割合よりも高いようにする。このような第１工程及び第２以降の工程は、それぞれにおいて化学強化処理液中及び処理液中にガラス基板を浸漬させる少なくとも２槽の処理槽を用いることにより、容易に実行することができる。
【００３５】
そして、このような第２以降のイオンは、リチウムイオン、または、ナトリウムイオンが好適である。
【００３６】
さらに、第１工程における化学強化処理液とガラス基板とを接触させる時間は、第２以降の工程における処理液とガラス基板とを接触させる時間よりも長いことが好ましい。
【００３７】
また、ガラス基板の主表面の微小うねりの最大値は、各辺が８００μｍ及び９８０μｍの矩形の測定範囲内において５ｎｍ未満であることが望ましい。
【００３８】
また、本発明による磁気ディスク用ガラス基板の製造方法においては、ガラス基板に含有されるアルカリ金属イオンのイオン半径よりも相対的に大きなアルカリ金属イオンとガラス基板に含有されるアルカリ金属イオンとをイオン交換することによりガラス基板の表面を化学強化処理した後に、ガラス基板に含有される最も小さなアルカリ金属イオンと同一、または、相対的に小さなアルカリ金属イオンとガラス基板の表面とを接触させるので、余分な化学強化が抑制される。
【００３９】
そして、ガラス基板に含有される最も小さなアルカリ金属イオンと同一、または、相対的に小さなアルカリ金属イオンを主成分として含む溶融塩をガラス基板の表面に付着させ、溶融塩が付着されたガラス基板を、溶融塩の凝固点以下の温度までガラス基板を雰囲気中で冷却処理することが望ましい。この冷却処理により、余分な化学強化が効果的に抑制される。
【００４０】
したがって、本発明によれば、化学強化工程を有する磁気ディスク用ガラス基板の製造方法において、ヘッドクラッシュ及びサーマル・アスペリティといった障害を防止しつつ磁気ヘッドの低フライングハイト化を図り高密度情報記録が可能であって、特に、携帯情報機器用の小型のハードディスクドライブに用いて好適な磁気ディスクを構成することができる磁気ディスク用ガラス基板を製造できる磁気ディスク用ガラス基板の製造方法を提供することができるものである。
【００４１】
そして、本発明に係る磁気ディスクの製造方法においては、本発明に係る磁気ディスク用ガラス基板の製造方法によって製造された磁気ディスク用ガラス基板を用いるので、ヘッドクラッシュ及びサーマル・アスペリティといった障害を防止しつつ磁気ヘッドの低フライングハイト化を図り高密度情報記録が可能であって、特に、携帯情報機器用の小型のハードディスクドライブに用いて好適な磁気ディスクを製造することができる。
【発明を実施するための最良の形態】
【００４２】
以下、本発明を実施するための最良の形態について、図面を参照して詳細に説明する。
【００４３】
図１は、本発明に係る磁気ディスク用ガラス基板の製造方法の工程を示すフローチャートである。
【００４４】
〔ラッピング工程〕
本発明に係る磁気ディスク用ガラス基板の製造方法においては、まず、図１に示すように、板状ガラス１の主表面をラッピング（研削）処理してガラス母材２とし、このガラス母材２を切断してガラス基板３を切り出し、このガラス基板３の主表面に対し、少なくともポリッシング（研磨）処理を行う。
【００４５】
ラッピング処理に供する板状ガラス１としては、様々な形状の板状ガラス１を用いることができる。この板状ガラス１の形状は、矩形状であっても、ディスク状（円盤状）であってもよい。ディスク状の板状ガラス１は、従来の磁気ディスク用ガラス基板の製造において用いられているラッピング装置を用いてラッピング処理を行うことができ、信頼性の高い加工を安価にて行うことができる。
【００４６】
この板状ガラス１のサイズは、製造しようとする磁気ディスク用ガラス基板より大きいサイズである必要がある。例えば、「１インチ型ハードディスクドライブ」、あるいは、それ以下のサイズの小型ハードディスクドライブに搭載する磁気ディスクに用いる磁気ディスク用ガラス基板を製造する場合にあっては、この磁気ディスク用ガラス基板の直径は略々２０ｍｍ乃至３０ｍｍ程度であるので、ディスク状の板状ガラス１の直径としては、３０ｍｍ以上、好ましくは、４８ｍｍ以上であることが好ましい。直径が６５ｍｍ以上のディスク状の板状ガラス１を用いれば、１枚の板状ガラス１から、複数の「１インチ型ハードディスクドライブ」に搭載する磁気ディスクに用いる磁気ディスク用ガラス基板を採取することができ、大量生産に好適である。
【００４７】
この板状ガラス１は、例えば、溶融ガラスを材料として、プレス法やフロート法、または、フュージョン法など、公知の製造方法を用いて製造することができる。これらのうち、プレス法を用いれば、板状ガラス１を廉価に製造することができる。
【００４８】
また、板状ガラス１の材料としては、化学強化されるガラスであれば、特に制限は設けないが、アルミノシリケートガラスを好ましく挙げることができる。特に、リチウムを含有するアルミノシリケートガラスが好ましい。このようなアルミノシリケートガラスは、イオン交換型化学強化処理、特に、低温イオン交換型化学強化処理により、好ましい圧縮応力を有する圧縮応力層及び引張応力を有する引張応力層を精密に得ることができるので、磁気ディスク用化学強化ガラス基板３の材料として好ましい。
【００４９】
このようなアルミノシリケートガラスの組成比としては、ＳｉＯ２を、５８乃至７５重量％、Ａｌ２Ｏ３を、５乃至２３重量％、Ｌｉ２Ｏを、３乃至１０重量％、Ｎａ２Ｏを、４乃至１３重量％、主成分として含有することが好ましい。
【００５０】
さらに、アルミノシリケートガラスの組成比としては、ＳｉＯ２を、６２乃至７５重量％、Ａｌ２Ｏ３を、５乃至１５重量％、Ｌｉ２Ｏを、４乃至１０重量％、Ｎａ２Ｏを、４乃至１２重量％、ＺｎＯ２を、５．５乃至１５重量％、主成分として含有するとともに、Ｎａ２ＯとＺｎＯ２との重量比（Ｎａ２Ｏ／ＺｎＯ２）が０．５乃至２．０、Ａｌ２Ｏ３とＺｎＯ２との重量比（Ａｌ２Ｏ３／ＺｎＯ２）が０．４乃至２．５であることが好ましい。
【００５１】
ラッピング処理（第１ラッピング工程）は、板状ガラス１の主表面の形状精度（例えば、平坦度）や寸法精度（例えば、板厚の精度）を向上させることを目的とする加工である。このラッピング処理は、板状ガラス１の主表面に、砥石、あるいは、定盤を押圧させ、これら板状ガラス１及び砥石または定盤を相対的に移動させることにより、板状ガラス１の主表面を研削することにより行われる。このようなラッピング処理は、遊星歯車機構を利用した両面ラッピング装置を用いて行うことができる。
【００５２】
ラッピング処理において用いる砥石としては、ダイヤモンド砥石を用いることができる。また、遊離砥粒としては、アルミナ砥粒やジルコニア砥粒、または、炭化珪素砥粒などの硬質砥粒を用いるとよい。
【００５３】
このラッピング処理により、板状ガラス１の形状精度が向上し、主表面の形状が平坦化されるとともに板厚が所定の値となるまで削減されたガラス母材２が形成される。ガラス母材２の主表面がラッピング処理により平坦となされ、また、板厚が削減されていることにより、このガラス母材２を切断して、このガラス母材２からガラス基板３を切り出すことができる。すなわち、ガラス母材２からガラス基板３を切り出すときに、欠け、ひび、割れといった欠陥が発生することを防止することができる。
【００５４】
〔端面ポリッシング工程〕
ガラス基板３の端面の鏡面研磨（端面ポリッシング工程）をしておくことが好ましい。ガラス基板３の端面は切断形状となっているので、この端面を鏡面にポリッシングしておくことにより、端面からのパーティクルの発生を抑制することができ、この磁気ディスク用ガラス基板を用いて製造された磁気ディスクにおいて、いわゆるサーマルアスペリティ障害を良好に防止することができるからである。また、端面が鏡面であれば、微小クラックによる遅れ破壊を防止できる。端面の鏡面状態としては、算術平均粗さ（Ｒａ）で１００ｎｍ以下の鏡面が好ましい。
【００５５】
〔第２ラッピング工程〕
後述するガラス基板３のポリッシング工程の前に、ラッピング処理（第２ラッピング工程）をしておくことが好ましい。このときのラッピング処理は、前述した板状ガラス１に対するラッピング処理と同様の手段により行うことができる。ガラス基板３をラッピング処理してからポリッシング処理を行うことにより、より短時間で、鏡面化された主表面を得ることができる。
【００５６】
〔ポリッシング工程〕
ガラス母材２から切り出されたガラス基板３に対してポリッシング処理を施し、ガラス基板３の主表面を鏡面化する。
【００５７】
このポリッシング処理を施すことにより、ガラス基板３の主表面のクラックが除去され、主表面の微小うねりは、例えば、最大値で５ｎｍ以下となされる。この微小うねりの最大値は、フェイズシフトテクノロジー（PHASE SHIFT TECHNOLOGY）社製「MicroXAM」を用いて、非接触レーザ干渉法により、波長４μｍ乃至１ｍｍの周波数のうねりを測定した場合の最大値である。測定範囲は、各辺が８００μｍ及び９８０μｍの矩形（８００μｍ×９８０μｍ）の範囲内である。
【００５８】
ガラス基板３の主表面がこのような鏡面となっていれば、このガラス基板３を用いて製造される磁気ディスクにおいて、磁気ヘッドの浮上量が、例えば、１０ｎｍである場合であっても、いわゆるクラッシュ障害やサーマルアスペリティ障害の発生を防止することができる。また、ガラス基板３の主表面がこのような鏡面となっていれば、後述する化学強化処理において、ガラス基板３の微細領域において均一に化学強化処理を施すことができ、また、微小クラックによる遅れ破壊を防ぐことができる。
【００５９】
このポリッシング処理は、例えば、ガラス基板３の主表面に、研磨布（例えば、研磨パッド）が貼り付けられた定盤を押圧させ、ガラス基板３の主表面に研磨液を供給しながら、これらガラス基板３及び定盤を相対的に移動させ、ガラス基板３の主表面を研磨することにより行われる。このとき、研磨液には、研磨砥粒を含有させておくとよい。研磨砥粒としては、コロイダルシリカ研磨砥粒を用いることができる。研磨砥粒としては、平均砥粒が１０ｎｍ乃至２００ｎｍの砥粒を用いるとよい。
【００６０】
また、別のポリッシング処理としては、例えば、ガラス基板３の主表面にテープ状の研磨布（例えば、研磨テープ）を押し付け、ガラス基板３の主表面に研磨液を供給しながら、これらガラス基板３及び研磨布を相対的に移動させ、ガラス基板３の主表面を研磨するテープ研磨方法を用いてもよい。このとき、研磨液には、研磨砥粒を含有させておくとよい。研磨砥粒としては、ダイヤモンド研磨砥粒を用いることができる。研磨砥粒としては、平均粒径が１０ｎｍ乃至２００ｎｍの砥粒を用いるとよい。
【００６１】
研磨パッド、あるいは、研磨テープの研磨面は、ポリウレタン、ポリエステルなどの樹脂材料とすることが好ましい。研磨パッドであれば、研磨面を発泡樹脂（例えば、発泡ポリウレタン）、研磨テープであれぱ、研磨面を樹脂繊維（例えば、ポリエステル樹脂繊維）とすることが好適である。
【００６２】
〔化学強化工程〕
ガラス基板３のポリッシング工程の前及び／又は後の化学強化工程において、化学強化処理を施す。化学強化処理を行うことにより、磁気ディスク用ガラス基板の表面に高い圧縮応力を生じさせることができ、耐衝撃性を向上させることができる。特に、ガラス基板３の材料としてアルミノシリケートガラスを用いている場合には、好適に化学強化処理を行うことができる。
【００６３】
本発明における化学強化工程としては、それぞれにおいて化学強化処理液とガラス基板３とを接触させる少なくとも２つの工程を有している。この化学強化工程は、それぞれにおいて化学強化処理液中にガラス基板３を浸漬させる少なくとも２槽の化学強化槽を用いて行うことができる。
【００６４】
（第１工程）
図２は、本発明に係る磁気ディスク用ガラス基板の製造方法における化学強化工程を示す側面図である。
【００６５】
ガラス基板３と化学強化処理液とを始めに接触させる第１工程においては、ガラス基板３に含まれるイオンのイオン半径よりもイオン半径が大きい第１のイオンを含有する第１の処理液（化学強化処理液）とガラス基板３とを接触させて、イオン交換をさせる。この化学強化工程を少なくとも２槽の処理槽を用いて行う場合には、図２に示すように、この第１工程は、第１の処理槽（化学強化槽）４を用いて行われ、ガラス基板３３は、このガラス基板３に含まれるイオンのイオン半径よりもイオン半径が大きい第１のイオンを含有する第１の処理液（化学強化処理液）中に浸漬される。
【００６６】
この化学強化工程の第１工程は、化学強化処理方法として公知のものと同等であり、第１の処理液（化学強化処理液）としては、加熱した化学強化溶融塩を用いることができる。イオン交換法としては、低温型イオン交換法、高温型イオン交換法、表面結晶化法、ガラス表面の脱アルカリ法などが知られているが、この第１工程においては、ガラスの徐冷点を超えない温度領域でイオン交換を行う低温型イオン交換法を用いることが好ましい。
【００６７】
なお、ここでいう低温型イオン交換法は、ガラスの徐冷点以下の温度領域において、ガラス中のアルカリ金属イオンをこのアルカリ金属イオンよりもイオン半径の大きいアルカリ金属イオンと置換し、イオン交換部の容積増加によってガラス表層に圧縮応力を発生させ、ガラス表層を強化する方法のことをさす。
【００６８】
なお、化学強化処理を行なうときの溶融塩の加熱温度は、イオン交換が良好に行われるという観点等から、２８０°Ｃ乃至６６０°Ｃ、特に、３００°Ｃ乃至４００°Ｃであることが好ましい。ガラス基板３を溶融塩に接触させる時間は、数時間乃至数十時間とすることが好ましい。
【００６９】
なお、ガラス基板３を溶融塩に接触させる前に、予備加熱として、ガラス基板３を１００°Ｃ乃至３００°Ｃに加熱しておくことが好ましい。
【００７０】
化学強化工程を行うための化学強化槽の材料としては、耐食性に優れるとともに、低発塵性の材料であれば、特に限定されない。化学強化塩や化学強化溶融塩は酸化性があり、かつ、処理温度が高温なので、耐食性に優れた材料を選定することにより、損傷や発塵を抑制し、もって、サーマルアスペリティ障害や、ヘッドクラッシュを抑制する必要がある。この観点からは、化学強化槽の材料としては、石英材が特に好ましいが、ステンレス材や、特に耐食性に優れるマルテンサイト系、または、オーステナイト系ステンレス材も用いることができる。なお、石英材は、耐食性に優れるが、高価なので、採算性を考慮して、適宜選択することができる。
【００７１】
第１の処理液（化学強化処理液）としては、アルカリ金属元素を含有する硝酸塩、例えば、硝酸カリウム、硝酸ナトリウム、硝酸リチウムなどを含有する硝酸塩を用いることが好適である。なお、硝酸塩に含有されるリチウム元素は、０ｐｐｍ〜２０００ｐｐｍとすることが好適である。このような化学強化塩は、ガラス、特に、リチウム元素を含むアルミノシリケートガラスを化学強化処理したときに、磁気ディスク用ガラス基板としての所定の剛性及び耐衝撃性を実現することができるからである。第１工程での化学強化溶融塩中に含有されるリチウムイオンが多すぎると、イオン交換が阻害されてしまう結果、本発明で得ようとする引張応カや圧縮応カを得ることが困難になる場合がある。
【００７２】
（第２以降の工程）
化学強化工程の第２工程は、前述した第１工程に続いて、ガラス基板３と第２の処理液とを接触させる。この第２の工程おいては、第１のイオンのイオン半径よりも小さい第２のイオンを含有する第２の処理液とガラス基板３とを接触させる。また、この第２のイオンは、ガラス基板３に含まれるアルカリ金属イオンの中で最も小さいアルカリ金属イオンのイオン半径と同じイオン半径であるイオンとしてもよい。イオン半径は、イオンクロマトグラフィによって測定することができる。
【００７３】
第２の処理液としては、アルカリ金属元素を含有する硝酸塩、例えば、硝酸リチウムなどを含有する硝酸塩を用いることが好適である。硝酸塩に含有されるリチウム元素は、２０００ｐｐｍ以上とすることが好適である。
【００７４】
なお、第２のイオンは、第１工程において、第１の処理液（化学強化処理液）中に存在していてもよく、この場合には、第２工程における第２の処理液中での第２のイオンの割合は、第１工程における第１の処理液（化学強化処理液）中での第２のイオンの割合よりも高くする。このように、第２の処理液中において第１の処理液（化学強化処理液）よりもイオン半径の小さいイオンの割合が高いこと及び第１の処理液（化学強化処理液）において第２の処理液中よりもイオン半径の大きいイオンの割合が高いことは、イオンクロマトグラフィによって測定される。
【００７５】
また、第１工程における第１の処理液（化学強化処理液）とガラス基板３とを接触させる時間は、第２の工程における第２の処理液とガラス基板３とを接触させる時間よりも長いようにする。
【００７６】
この第２工程は、第２の処理槽５を用いて行われ、ガラス基板３は、第１の処理槽（化学強化槽）４から引き上げられ、第２の処理槽５において第２の処理液中に浸漬される。
【００７７】
この第２の工程おいては、第１のイオンのイオン半径よりも小さい第２のイオンを含有する第２の処理液、または、ガラス基板３に含まれるアルカリ金属イオンの中で最も小さいアルカリ金属イオンのイオン半径と同じイオン半径である第２のイオンを含有する第２の処理液、あるいは、第１工程における第１の処理液（化学強化処理液）中での第２のイオンの割合よりも高い割合で第２のイオンが存在する第２の処理液とガラス基板３とを接触させる。
【００７８】
したがって、ガラス基板３が第１の処理槽（化学強化槽）４から引き上げられたときに、このガラス基板３の表面部に、第１の処理液（化学強化処理液）が付着していたとしても、第２の処理槽５で第２の処理液に接触させられるため、この第１の処理液（化学強化処理液）によって余分な化学強化が行われることを防止できる。
【００７９】
ガラス基板３の表面に付着している第１の処理液（化学強化処理液）は、ガラス基板３の表面上においていわゆる「液だれ」を生ずることによって、急激に冷却されて凝固した固体部分と、液体状のままで流動する部分とを生じている虞れがある。しかし、本発明においては、第１の処理槽（化学強化槽）４の後すぐに第２の処理槽５で第２の処理液に接触させられるため、第１の処理液（化学強化処理液）による余分な化学強化が防止され、ガラス基板３の表層部において、圧縮応力の分布が一様のまま保たれる。その結果、ガラス基板３の表面部は、平坦な状態に維持される。
【００８０】
ガラス基板３の表面部が平坦な状態に維持されることにより、このガラス基板３を用いて構成した磁気ディスクにおいて、磁気ヘッドのフライングハイトが良好に維持され、ヘッドクラッシュなどの障害が防止される。また、小型のハードディスクドライブに搭載するために薄型化したガラス基板３においても、表層部の圧縮応力の分布が一様であることにより、反りを生ずることが防止される。
【００８１】
このような第２の工程を実行することができる第２の処理液に含有される第２のイオンとしては、イオン半径が、ガラス基板３に含まれるイオンのイオン半径と同径、または、小径であるものを用いることができる。例えば、ガラス基板３に含まれるイオンがリチウムイオンである場合には、第２のイオンとしては、リチウムイオンを用いることができる。また、ガラス基板３に含まれるイオンがナトリウムイオンである場合には、第２のイオンとしては、リチウムイオン、または、ナトリウムイオンを用いることができる。
【００８２】
なお、第２工程以降に、この第２工程と同様の工程を、第３工程、第４工程・・・と繰返し行ってもよい。これら第３以降の工程においては、第３以降の処理槽を用いて、第３以降の処理液にガラス基板３を浸漬させることにより、これら第３以降の処理液とガラス基板３とを接触させる。第３以降の処理液には、第３以降のイオンが含有されている。この第３以降のイオンは、第２のイオンと同様に、第１の処理液（化学強化処理液）に含有される第１のイオンのイオン半径よりも小さいイオンである。また、この第３以降のイオンは、ガラス基板３に含まれるアルカリ金属イオンの中で最も小さいアルカリ金属イオンのイオン半径と同じイオン半径であるイオンとしてもよい。さらに、この第３以降のイオンは、第１工程において、第１の処理液（化学強化処理液）中に存在していてもよく、この場合には、第３以降の工程における処理液中での第３以降のイオンの割合は、第１工程における第１の処理液（化学強化処理液）中での第３以降のイオンの割合よりも高くする。また、第１工程における第１の処理液（化学強化処理液）とガラス基板３とを接触させる時間は、第３以降の工程における処理液とガラス基板３とを接触させる時間よりも長いようにする。
【００８３】
そして、上述のような化学強化工程を完了した後のガラス基板３は、図１に示すように、冷却、洗浄工程等を経て、製品（磁気ディスク用ガラス基板）となされる。
【００８４】
前述のようにして製造される本発明に係る磁気ディスク用ガラス基板は、ディスク厚が０．５ｍｍ未満、特に、ディスク厚が０．１ｍｍ乃至０．４ｍｍの薄型磁気ディスク用ガラス基板として特に好適である。また、この磁気ディスク用ガラス基板は、ディスクの直径（外径）が３０ｍｍ以下の小型磁気ディスク用ガラス基板として特に好適である。このような薄型、小型磁気ディスクは、「１インチ型ハードディスクドライブ」、または、「１インチ型ハードディスクドライブ」よりも小型のハードディスクドライブに搭戴されるからである。すなわち、この磁気ディスク用ガラス基板は、「１インチ型ハードディスクドライブ」、または、「１インチ型ハードディスクドライブ」よりも小型のハードディスクドライブに搭戴される磁気ディスク用ガラス基板として好適である。
【００８５】
なお、「１インチ型ハードディスクドライブ」に搭載する磁気ディスクを製造するための磁気ディスク用ガラス基板の直径は、約２７．４ｍｍ、ディスク厚は、０．３８１ｍｍである。また、「０．８５インチ型ハードディスクドライブ」に搭載する磁気ディスクを製造するための磁気ディスク用ガラス基板の直径は、約２１．６ｍｍである。
【００８６】
〔化学強化工程に代わる表面処理工程〕
本発明に係る磁気ディスク用ガラス基板の製造方法においては、前述のように２以上の工程からなる化学強化工程に代えて、以下のような工程からなる表面処理工程を実施するようにしてもよい。
【００８７】
すなわち、第１工程として、ガラス基板３に含有されるアルカリ金属イオンのイオン半径よりも相対的に大きなアルカリ金属イオンとガラス基板３に含有されるアルカリ金属イオンとをイオン交換することによりガラス基板の表面を化学強化処理する。
【００８８】
この第１工程は、ガラス基板３に含有されるアルカリ金属イオンのイオン半径よりも相対的に大きなアルカリ金属イオンを含む第１の溶融塩とガラス基板３の表面とを接触させることによって行うことができる。
【００８９】
そして、第２工程として、ガラス基板３に含有される最も小さなアルカリ金属イオンと同一、または、相対的に小さなアルカリ金属イオンと、ガラス基板３の表面とを接触させる。
【００９０】
この第２工程は、ガラス基板３に含有される最も小さなアルカリ金属イオンと同一、または、相対的に小さなアルカリ金属イオンを主成分として含む第２の溶融塩をガラス基板の表面に付着させることによって行うことができる。
【００９１】
次に、第２の溶融塩が付着されたガラス基板３を冷却処理する。この冷却処理は、第２の溶融塩の凝固点以下の温度まで、ガラス基板３を雰囲気中で冷却処理することが望ましい。このように、第２の溶融塩が付着した状態で、第２の溶融塩の凝固点以下の温度までガラス基板３を雰囲気中で冷却処理することにより、余分な化学強化が抑制される。
【００９２】
〔磁性層の成膜〕
本発明に係る磁気ディスクの製造方法において、上述のようにして製造された磁気ディスク用ガラス基板上に形成される磁性層としては、例えば、コバルト（Ｃｏ）系強磁性材料からなるものを用いることができる。特に、高い保磁力が得られるコバルト−プラチナ（Ｃｏ−Ｐｔ）系強磁性材料や、コバルト−クロム（Ｃｏ−Ｃｒ）系強磁性材料からなる磁性層として形成することが好ましい。なお、磁性層の形成方法としては、ＤＣマグネトロンスパッタリング法を用いることができる。
【００９３】
また、ガラス基板と磁性層との間に、適宜、下地層等を介挿させることが好ましい。これら下地層の材料としてはＡｌ−Ｒｕ系合金や、Ｃｒ系合金などを用いることができる。
【００９４】
また、磁性層上には、磁気ヘッドの衝撃から磁気ディスクを防護するための保護層を設けることができる。この保護層としては、硬質な水素化炭素保護層を好ましく用いることができる。
【００９５】
さらに、この保護層上に、ＰＦＰＥ（パーフルオロポリエーテル）化合物からなる潤滑層を形成することにより、磁気ヘッドと磁気ディスクとの干渉を緩和することができる。この潤滑層は、例えば、ディップ法により、塗布成膜することにより形成することができる。
【実施例】
【００９６】
以下、実施例及び比較例を挙げることにより、具体的に説明する。なお、本発明は、これら実施例の構成に限定されるものではない。
【００９７】
〔実施例１（磁気ディスク用ガラス基板の製造方法の実施例）〕
以下に述べる本実施例における磁気ディスク用ガラス基板の製造方法は、以下の（１）乃至（７）の工程からなる。
【００９８】
（１）粗ラッピング工程（粗研削工程）
（２）形状加工工程
（３）精ラッピング工程（精研削工程）
（４）端面鏡面加工（ポリッシング）工程
（５）第１研磨（ポリッシング）工程
（６）第２研磨（ポリッシング）工程
（７）化学強化工程（第１工程）
（８）化学強化工程（第２工程）
（９）洗浄工程
まず、アモルファスのアルミノシリケートガラスからなるディスク状のガラス母材を用意した。このアルミノシリケートガラスは、リチウムを含有している。このアルミノシリケートガラスの組成は、ＳｉＯ２を、６３．６重量％、Ａｌ２Ｏ３を、１４．２重量％、Ｎａ２Ｏを、１０．４重量％、Ｌｉ２Ｏを、５．４重量％、ＺｎＯ２を、６．０重量％、Ｓｂ２Ｏ３を、０．４重量％含むものである。
【００９９】
（１）粗ラッピング工程
溶融させたアルミノシリケートガラスから形成した厚さ０．６ｍｍのシートガラスをガラス母材として用いて、このシートガラスから、研削砥石により、直径２８．７ｍｍ、厚さ０．６ｍｍの円盤状のガラス基板を得る。
【０１００】
このシートガラスの材料であるアルミノシリケートガラスとしては、ＳｉＯ２を、５８乃至７５重量％、Ａｌ２Ｏ３を、５乃至２３重量％、Ｎａ２Ｏを、４乃至１３重量％、Ｌｉ２Ｏを、３乃至１０重量％、含有するものであればよい。
【０１０１】
次に、ガラス基板に対し、寸法精度及び形状精度の向上のために、ラッピング工程を施す。このラッピング工程は、両面ラッピング装置を用いて、粒度＃４００の砥粒を用いて行う。
【０１０２】
具体的には、始めに粒度＃４００のアルミナ砥粒を用い、荷量を１００ｋｇ程度に設定して、サンギアとインターナルギアを回転させることによって、キャリア内に収納したガラス基板の両面を、面精度０乃至１μｍ、表面粗さ（Ｒmax）６μｍ程度にラッピングする。
【０１０３】
（２）形状加工工程
次に、円筒状の砥石を用いて、ガラス基板の中央部分に直径６．１ｍｍの孔を形成するとともに、外周端面の研削をして、直径を２７．４３ｍｍとした後、外周端面及び内周端面に所定の面取り加工を施す。このときのガラス基板の端面の表面粗さは、Ｒmaxで４μｍ程度にする。
【０１０４】
（３）精ラッピング工程
次に、砥粒の粒度を＃１０００に替え、ガラス基板の主表面をラッピングすることにより、主表面の表面粗さを、Ｒmaxで２μｍ程度、算術平均粗さ（Ｒａ）で０．２μｍ程度とする。
【０１０５】
この精ラッピング工程を行うことにより、前工程である粗ラッピング工程や形状加工工程において主表面に形成された微細な凹凸形状を低減させる。
【０１０６】
このような精ラッピング工程を終えたガラス基板を、超音波を印加した中性洗剤及び水の各洗浄槽に順次浸漬して、超音波洗浄を行う。
【０１０７】
（４）端面鏡面加工（ポリッシング）工程
次いで、ガラス基板の端面について、ブラシ研磨により、ガラス基板を回転させながら、ガラス基板の端面（内周端面及び外周端面）の表面の粗さを、算術平均粗さ（Ｒａ）で４０ｎｍ程度に研磨する。
【０１０８】
そして、端面鏡面加工を終えたガラス基板の主表面を水洗浄する。
【０１０９】
なお、この端面鏡面加工（ポリッシング）工程においては、ガラス基板を重ね合わせて端面をポリッシングするが、この際に、ガラス基板の主表面にキズ等が付くことを避けるため、後述する第１研磨（ポリッシング）工程よりも前、あるいは、第２研磨（ポリッシング）工程の前後に行うことが好ましい。
【０１１０】
この端面鏡面加工（ポリッシング）工程により、ガラス基板の端面は、パーティクル等の発塵を防止できるような鏡面状態に加工する。
【０１１１】
（５）第１研磨（ポリッシング）工程
次に、前述した精ラッピング工程において残留した傷や歪みを除去するため、両面研磨装置を用いて、第１研磨（ポリッシング）工程を行う。
【０１１２】
研磨パッドとして発泡ポリウレタンを用いて、第１研磨（ポリッシング）工程を実施する。研磨条件は、酸化セリウム及びＲＯ水からなる研磨液を用いる。この第１研磨（ポリッシング）工程を終えたガラス基板を、中性洗剤、純水(1)、純水(2)、ＩＰＡ（イソプロピルアルコール）、ＩＰＡ（蒸気乾燥）の各洗浄槽に順次浸漬させて、超音波洗浄し、乾燥させる。
【０１１３】
（６）第２研磨（ポリッシング）工程
次に、第１研磨工程で使用した両面研磨装置と同様の両面研磨装置を用いて、ポリッシャを軟質研磨パッド（発泡ポリウレタン）に替えて、主表面の鏡面研磨工程として、第２研磨（ポリッシング）工程を実施する。
【０１１４】
第２研磨（ポリッシング）工程は、前述した第１研磨（ポリッシング）工程により得られた平坦な主表面を維持しつつ、クラックを確実に除去し、この主表面の表面粗さ算術平均粗さ（Ｒａ）を、例えば、０．４乃至０．１ｎｍ程度まで低減させた鏡面とすることを目的とするものである。
【０１１５】
研磨液は、コロイダルシリカ研磨砥粒（平均粒径８０ｎｍ）及びＲＯ水からなる研磨液を用い、荷重を１００ｇ／ｃｍ２、研磨時間を５分とする。
【０１１６】
この第２研磨工程を終えたガラス基板を、中性洗剤、純水(1)、純水(2)、ＩＰＡ（イソプロピルアルコール）、ＩＰＡ（蒸気乾燥）の各洗浄槽に順次浸漬させて、超音波洗浄し、乾燥させる。
【０１１７】
（７）化学強化工程（第１工程）
次に、洗浄を終えたガラス基板に対し、化学強化処理を施す。化学強化処理は、第１工程として、硝酸カリウムと硝酸ナトリウムと硝酸リチウムとを混合させた化学強化塩を溶融させた化学強化溶融塩を第１の処理液（化学強化処理液）として用いて行う。
【０１１８】
この第１の処理液（化学強化処理液）を、３４０°Ｃ乃至３８０°Ｃに加熱し、洗浄及び乾燥を終えたガラス基板を、約２時間乃至４時間、第１の処理槽（化学強化槽）４において浸漬して、化学強化処理を行う。この浸漬の際には、磁気ディスク用ガラス基板の表面全体が化学強化されるようにするため、複数の磁気ディスク用ガラス基板が端面で保持されるように、ホルダーに収納した状態で行う。
【０１１９】
（８）化学強化工程（第２工程）
次に、化学強化工程の第１工程を終えたガラス基板に対し、化学強化工程の第２工程を施す。化学強化処理の第２工程は、硝酸リチウムを溶融させたリチウムイオン濃度の高い化学強化溶融塩を第２の処理液として用いて行う。
【０１２０】
この第２の処理液を、第２の処理槽において３４０°Ｃ乃至３８０°Ｃに加熱しておき、第１工程を終えて第１の処理槽（化学強化槽）４から引き上げたガラス基板を、直ちに第２の処理槽において第２の処理液に浸漬させる。
【０１２１】
（９）洗浄工程
化学強化工程を終えた磁気ディスク用ガラス基板を、２０°Ｃの水槽に浸漬して急冷し、約１０分間維持する。
【０１２２】
急冷を終えた磁気ディスク用ガラス基板を、約４０°Ｃに加熱した濃硫酸に浸漬して洗浄を行う。さらに、硫酸洗浄を終えた磁気ディスク用ガラス基板を、純水(1)、純水(2)、ＩＰＡ（イソプロピルアルコール）、ＩＰＡ（蒸気乾燥）の各洗浄槽に順次浸漬させて、超音波洗浄し、乾燥させる。
【０１２３】
次に、洗浄を終えた磁気ディスク用ガラス基板の主表面について、目視検査を行い、さらに、光の反射、散乱及び透過を利用した精密検査を実施する。
【０１２４】
このような工程を経て得られた磁気ディスク用ガラス基板の主表面の微小うねりは、２．５ｎｍとなされ、超平滑な鏡面となっていることが確認された。この微小うねりの最大値は、フェイズシフトテクノロジー（PHASE SHIFT TECHNOLOGY）社製「MicroXAM」を用いて、非接触レーザ干渉法により、波長４μｍ乃至１ｍｍの周波数のうねりを測定した場合の最大値である。測定範囲は、各辺が８００μｍ及び９８０μｍの矩形（８００μｍ×９８０μｍ）の範囲内である。
【０１２５】
得られた磁気ディスク用ガラス基板の主表画を精密に電子顕微鏡を用いて分析したが、クラックや凸部（微小うねり）などは存在しない良好な鏡面であることが確認された。コロイダルシリカ研磨砥粒（平均粒径８０ｎｍ）を用いて主表面の鏡面研磨を行うことで、Ｒａで０．３０ｎｍの平滑な鏡面に仕上げることができた。
【０１２６】
主表面がＲａで０．１ｎｍ乃至０．４ｎｍ程度であるクラックが除去された鏡面となされることにより、化学強化ガラスの遅れ破壊を、より確実に防止できる。
【０１２７】
また、磁気ディスク用ガラス基板の表面に異物やサーマルアスペリティの原因となるパーティクルは認められず、円孔の内周側端面にも異物やクラックは認められなかった。
【０１２８】
〔実施例２（磁気ディスクの製造方法の実施例）〕
次に、以下の工程を経て、磁気ディスクを製造した。
【０１２９】
前述の工程により得られる磁気ディスク用ガラス基板の両主表面に、静止対向型のＤＣマグネトロンスパッタリング装置を用いて、Ａｌ−Ｒｕ合金のシード層、Ｃｒ−Ｗ合金の下地層、Ｃｏ−Ｃｒ−Ｐｔ−Ｔａ合金の磁性層、水素化炭素保護層を順次成膜する。シード層は、磁性層の磁性グレインを微細化させる作用を奏し、下触層は、磁性層の磁化容易軸を面内方向に配向きせる作用を奏する。
【０１３０】
この磁気ディスクは、非磁性基板である磁気ディスク用ガラス基板と、この磁気ディスク用ガラス基板上に形成された磁性層と、この磁性層上に形成された保護層と、この保護層上に形成された潤滑層とを少なくとも備えて構成される。
【０１３１】
磁気ディスク用ガラス基板と磁性層との間には、シード層及び下地層からなる非磁性金属層（非磁性下地層）が形成されている。この磁気ディスクにおいて、磁性層以外は、全て非磁性体からなる層である。この実施例においては、磁性層及び保護層、保護層及び潤滑層は、それぞれ接した状態で形成されている。
【０１３２】
すなわち、まず、スパッタリングターゲットとして、Ａｌ−Ｒｕ（アルミニウム−ルテニウム）合金（Ａｌ：５０ａｔ％、Ｒｕ：５０ａｔ％）を用いて、磁気ディスク用ガラス基板上に、膜厚３０ｎｍのＡｌ−Ｒｕ合金からなるシード層をスパッタリングにより成膜する。次に、スパッタリングターゲットとして、Ｃｒ−Ｗ（クロム−タングステン）合金（Ｃｒ：８０ａｔ％、Ｗ：２０ａｔ％）を用いて、シード層５上に、膜厚２０ｎｍのＣｒ−Ｗ合金からなる下地層をスパッタリングにより成膜した。次いで、スパッタリングターゲットとして、Ｃｏ−Ｃｒ−Ｐｔ−Ｔａ（コバルト−クロム−プラチナ−タンタル）合金（Ｃｒ：２０ａｔ％、Ｐｔ：１２ａｔ％、Ｔａ：５ａｔ％、残部Ｃｏ）からなるスパッタリングターゲットを用いて、下地層上に、膜厚１５ｎｍのＣｏ−Ｃｒ−Ｐｔ−Ｔａ合金からなる磁性層をスパッタリングにより形成する。
【０１３３】
次に、磁性層上に水素化炭素からなる保護層を形成し、さらに、ＰＦＰＥ（パーフルオロポリエーテル）からなる潤滑層をディップ法で成膜する。保護層は、磁気ヘッドの衝撃から磁性層を保護する作用を奏する。
【０１３４】
このようにして得られた磁気ディスクを用い、浮上量が１０ｎｍのグライドヘッドによりグライド検査を行ったところ、衝突する異物等は検出されず、安定した浮上状態を維持することができた。また、この磁気ディスクを用いて、７００ｋＦＣＩで記録再生試験を行ったところ、十分な信号強度比（Ｓ／Ｎ比）を得ることができた。また、信号のエラーは確認されなかった。
【０１３５】
さらに、１平方インチ当り６０ギガビット以上の情報記録密度を必要とする「１インチ型ハードディスクドライブ」に搭載して駆動させたところ、特に問題なく記録再生を行うことができた。すなわち、クラッシュ障害やサーマルアスペリティ障害は発生しなかった。
【０１３６】
なお、本発明においては、磁気ディスク用ガラス基板の直径（サイズ）については、特に限定されるものではない。しかし、本発明は、特に、小径の磁気ディスク用ガラス基板を製造する場合に優れた有用性を発揮する。ここでいう小径とは、例えば、直径が３０ｍｍ以下の磁気ディスク用ガラス基板である。
【０１３７】
すなわち、例えば、直径が３０ｍｍ以下の小径の磁気ディスクは、いわゆるカーナビゲーションシステムなどの車載用機器や、いわゆるＰＤＡや携帯電話端末装置などの携帯用機器における記憶装置において用いられ、固定されて使用される機器における通常の磁気ディスクに比較して、高い耐久性や耐衝撃性が要求されるからである。
【図面の簡単な説明】
【０１３８】
【図１】本発明に係る磁気ディスク用ガラス基板の製造方法の工程を示すフローチャートである。
【図２】本発明に係る磁気ディスク用ガラス基板の製造方法における化学強化工程を示す側面図である。
【図３】従来の磁気ディスク用ガラス基板の製造方法における化学強化工程を示す側面図である。
【図４】従来の磁気ディスク用ガラス基板の製造方法における化学強化工程を終了した後のガラス基板の表面部の状態を示す斜視図である。
【図５】従来の磁気ディスク用ガラス基板の製造方法における化学強化工程を終了した後に生ずる現象を説明する斜視図である。
【符号の説明】
【０１３９】
１  板状ガラス
２  ガラス母材
３  ガラス基板
４  第１の処理槽（化学強化槽）
５  第２の処理槽
【図１】
2006282429.tif 000003
【図２】
2006282429.tif 000004
【図３】
2006282429.tif 000005
【図４】
2006282429.tif 000006
【図５】
2006282429.tif 000007